(57)【要約】【課題】接着性を制御でき、かつ耐湿性に優れる合わせガラス用中間膜を提供する。また、該合わせガラス用中間膜を含む合わせガラスを提供する。【解決手段】ポリビニルアセタールと、可塑剤と、炭素数が１〜５のカルボン酸のカリウム塩と、耐湿性向上剤とを含む、第１の樹脂層を有する合わせガラス用中間膜。【選択図】なし【特許請求の範囲】
【請求項１】
ポリビニルアセタールと、可塑剤と、炭素数が１〜５のカルボン酸のカリウム塩と、耐湿性向上剤とを含む、第１の樹脂層を有することを特徴とする合わせガラス用中間膜。
【請求項２】
炭素数が１〜５のカルボン酸のカリウム塩は、ギ酸カリウム、酢酸カリウム、及び、プロピオン酸カリウムからなる群より選択される少なくとも１種であることを特徴とする請求項１記載の合わせガラス用中間膜。
【請求項３】
第１の樹脂層中のカリウム元素の含有量が３００ｐｐｍ以下であることを特徴とする請求項１又は２記載の合わせガラス用中間膜。
【請求項４】
第１の樹脂層がマグネシウム元素を含み、前記マグネシウム元素の含有量が８０ｐｐｍ以下であることを特徴とする請求項１、２又は３記載の合わせガラス用中間膜。
【請求項５】
請求項１、２、３又は４記載の合わせガラス用中間膜が、一対のガラス板の間に積層されていることを特徴とする合わせガラス。
【発明の詳細な説明】
【技術分野】
【０００１】
本発明は、接着性を制御でき、かつ耐湿性に優れる合わせガラス用中間膜に関する。また、本発明は、該合わせガラス用中間膜を含む合わせガラスに関する。
【背景技術】
【０００２】
合わせガラスは、外部衝撃を受けて破損してもガラスの破片が飛散することが少なく安全であるため、自動車等の車両のフロントガラス、サイドガラス、リアガラスや、航空機、建築物等の窓ガラス等として広く使用されている。合わせガラスとして、少なくとも一対のガラス間に、例えば、液状可塑剤とポリビニルアセタールとを含む合わせガラス用中間膜を介在させ、一体化させた合わせガラス等が挙げられる。
【０００３】
例えば、自動車等の車両のフロントガラスに合わせガラスを使用するためには、合わせガラス用中間膜とガラスとの接着性を適切に制御することが必要である。ポリビニルアセタールと可塑剤とを含む合わせガラス用中間膜はガラスに対する接着力が強すぎる傾向にある。ガラスに対する合わせガラス用中間膜の接着力が強い合わせガラスに、人体等が衝突すると、合わせガラスが人体等の衝突による衝撃を吸収することが困難になる。一方で、ガラスに対する合わせガラス用中間膜の接着力が弱い合わせガラスに、人体等が衝突すると、人体等が合わせガラスを容易に貫通してしまう。このため、通常、合わせガラス用中間膜とガラスとの接着性を制御するために、接着力調整剤を使用している。
【０００４】
特許文献１には、マトリックス樹脂と、液状可塑剤と、２０〜１２０ｐｐｍのアルカリ金属と、１５〜６０ｐｐｍのマグネシウムとを含む合わせガラス用中間膜が開示されている。特許文献１には、アルカリ金属を配合する態様としてヘキサン酸カリウム等が記載され、マグネシウムを配合する態様としてヘキサン酸マグネシウム等が記載されている。ヘキサン酸カリウム等のアルカリ金属塩及びヘキサン酸マグネシウム等のマグネシウム塩を併用することで、合わせガラス用中間膜とガラスとの接着性を調整しているが、単独の金属塩では接着性を調整できないという問題がある。
【先行技術文献】
【特許文献】
【０００５】
【特許文献１】国際公開第０６／０９５７７０号パンフレット
【発明の概要】
【発明が解決しようとする課題】
【０００６】
本発明は、接着性を制御でき、かつ耐湿性に優れる合わせガラス用中間膜を提供することを目的とする。また、本発明は、該合わせガラス用中間膜を含む合わせガラスを提供することを目的とする。
【課題を解決するための手段】
【０００７】
本発明は、ポリビニルアセタールと、可塑剤と、炭素数が１〜５のカルボン酸のカリウム塩と、耐湿性向上剤とを含む、第１の樹脂層を有する合わせガラス用中間膜である。
以下に本発明を詳述する。
【０００８】
本発明者らは、単独の金属塩を用いて、合わせガラス用中間膜とガラスとの接着性を適切に制御することを検討したところ、特定のカルボン酸のカリウム塩を含む合わせガラス用中間膜はガラスに対する接着性を容易に調整できることを見出した。しかしながら、特定のカルボン酸のカリウム塩を含む合わせガラス用中間膜は、耐湿性が低下してしまうという問題がある。そこで、本発明者らは、ポリビニルアセタールと、可塑剤と、特定のカルボン酸の金属塩と、耐湿性向上剤とを用いることで、合わせガラス用中間膜とガラスとの接着性を制御でき、かつ耐湿性に優れる合わせガラス用中間膜が得られることを見出し、本発明を完成させるに至った。
【０００９】
本発明の合わせガラス用中間膜は、ポリビニルアセタールと、可塑剤と、炭素数が１〜５のカルボン酸のカリウム塩と、耐湿性向上剤とを含む、第１の樹脂層を有する合わせガラス用中間膜である。ポリビニルアセタールと、可塑剤と、炭素数が１〜５のカルボン酸のカリウム塩と、耐湿性向上剤とを用いることにより、接着性を制御でき、かつ耐湿性に優れる合わせガラス用中間膜が得られる。
【００１０】
本発明の合わせガラス用中間膜は、上記第１の樹脂層のみを含む単層中間膜であってもよく、上記第１の樹脂層と上記第１の樹脂層の一方の面に配置されている第２の樹脂層とを有する多層中間膜であってもよい。本発明の合わせガラス用中間膜が多層中間膜である場合、上記第１の樹脂層は多層中間膜の最外層として配置されていることが好ましい。上記第２の樹脂層はポリビニルアセタールを含むことが好ましい。第２の樹脂層は上記第１の樹脂層の一方の面に直接積層されていてもよい。
【００１１】
上記第１の樹脂層はポリビニルアセタールを含む。
上記ポリビニルアセタールは、ポリビニルアルコールをアルデヒドでアセタール化して得られるポリビニルアセタールであれば特に限定されないが、ポリビニルブチラールが好適である。また、必要に応じて２種以上のポリビニルアセタールを併用してもよい。
上記ポリビニルアセタールのアセタール化度の好ましい下限は４０モル％、好ましい上限は８５モル％であり、より好ましい下限は６０モル％、より好ましい上限は７５モル％である。
【００１２】
上記ポリビニルアセタールは、水酸基量の好ましい下限が１５モル％、好ましい上限が３５モル％である。水酸基量が１５モル％以上であると、合わせガラス用中間膜の成形が容易になる。水酸基量が３５モル％以下であると、得られる合わせガラス用中間膜の取り扱いが容易になる。
なお、上記アセタール化度及び水酸基量は、例えば、ＪＩＳ  Ｋ６７２８「ポリビニルブチラール試験方法」に準拠して測定できる。
【００１３】
上記ポリビニルアセタールは、ポリビニルアルコールをアルデヒドでアセタール化することにより調製することができる。上記ポリビニルアルコールは、通常、ポリ酢酸ビニルを鹸化することにより得られ、鹸化度７０〜９９．８モル％のポリビニルアルコールが一般的に用いられる。
上記ポリビニルアルコールの重合度の好ましい下限は５００、好ましい上限は４０００である。上記ポリビニルアルコールの重合度が５００以上であると、得られる合わせガラスの耐貫通性が高くなる。上記ポリビニルアルコールの重合度が４０００以下であると、合わせガラス用中間膜の成形が容易になる。上記ポリビニルアルコールの重合度のより好ましい下限は１０００、より好ましい上限は３６００である。
【００１４】
上記アルデヒドは特に限定されないが、一般には、炭素数が１〜１０のアルデヒドが好適に用いられる。上記炭素数が１〜１０のアルデヒドは特に限定されず、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド、ベンズアルデヒド等が挙げられる。なかでも、ｎ−ブチルアルデヒド、ｎ−ヘキシルアルデヒド、ｎ−バレルアルデヒドが好ましく、ｎ−ブチルアルデヒドがより好ましい。これらのアルデヒドは、単独で用いてもよく、２種以上を併用してもよい。
【００１５】
上記第１の樹脂層は、可塑剤を含む。上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。上記可塑剤は液状可塑剤であることが好ましい。
【００１６】
上記一塩基性有機酸エステルは特に限定されないが、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。なかでも、トリエチレングリコールジカプロン酸エステル、トリエチレングリコールジ−２−エチル酪酸エステル、トリエチレングリコールジ−ｎ−オクチル酸エステル、トリエチレングリコールジ−２−エチルヘキシル酸エステル等が好適である。
【００１７】
上記多塩基性有機酸エステルは特に限定されないが、例えば、アジピン酸、セバシン酸、アゼライン酸等の多塩基性有機酸と、炭素数４〜８の直鎖又は分岐構造を有するアルコールとのエステル化合物が挙げられる。なかでも、ジブチルセバシン酸エステル、ジオクチルアゼライン酸エステル、ジブチルカルビトールアジピン酸エステル等が好適である。
【００１８】
上記有機エステル可塑剤は特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、テトラエチレングリコールジ−２−エチルヘキサノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ジイソノニル、アジピン酸ヘプチルノニル、セバシン酸ジブチル、油変性セバシン酸アルキド、リン酸エステルとアジピン酸エステルとの混合物、アジピン酸エステル、炭素数４〜９のアルキルアルコール及び炭素数４〜９の環状アルコールから作製された混合型アジピン酸エステル、アジピン酸ヘキシル等の炭素数６〜８のアジピン酸エステル等が挙げられる。
【００１９】
上記有機リン酸可塑剤は特に限定されず、例えば、トリブトキシエチルホスフェート、イソデシルフェニルホスフェート、トリイソプロピルホスフェート等が挙げられる。
【００２０】
上記可塑剤のなかでも、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。
【００２１】
更に、上記可塑剤として、加水分解を起こしにくいため、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）を含有することが好ましく、テトラエチレングリコールジ−２−エチルヘキサノエート（４ＧＯ）、トリエチレングリコールジ−２−エチルヘキサノエート（３ＧＯ）を含有することがより好ましく、トリエチレングリコールジ−２−エチルヘキサノエートを含有することが更に好ましい。
【００２２】
上記第１の樹脂層における上記可塑剤の含有量は特に限定されないが、上記ポリビニルアセタール１００重量部に対する好ましい下限が３０重量部、好ましい上限が７０重量部である。上記可塑剤の含有量が３０重量部以上であると、合わせガラス用中間膜の溶融粘度が低くなるため、合わせガラス用中間膜を容易に成形できる。上記可塑剤の含有量が７０重量部以下であると、合わせガラス用中間膜の透明性が高くなる。上記可塑剤の含有量のより好ましい下限は３５重量部、より好ましい上限は６３重量部である。
【００２３】
上記第１の樹脂層は炭素数が１〜５のカルボン酸のカリウム塩を含む。
上記カリウム塩を含むことにより、合わせガラス用中間膜とガラスとの接着力を容易に制御することができる。上記炭素数が１〜５のカルボン酸は特に限定されないが、ギ酸、酢酸、プロピオン酸、ｎ−ブタン酸、ｉ−ブタン酸、ｎ−ペンタン酸、ｉ−ペンタン酸、ビバル酸又はヒドロアンゲリカ酸等が挙げられる。合わせガラス用中間膜とガラスとの接着性をより一層容易に制御することができることから、上記炭素数が１〜５のカルボン酸は、ギ酸、酢酸又はプロピオン酸がより好ましく、ギ酸又は酢酸が更に好ましく、ギ酸が特に好ましい。上記カリウム塩としては特に限定されないが、ギ酸カリウム、酢酸カリウム、プロピオン酸カリウム、ｎ−ブタン酸カリウム、ｉ−ブタン酸カリウム、ｎ−ペンタン酸カリウム、ｉ−ペンタン酸カリウム、ビバル酸カリウム又はヒドロアンゲリカ酸カリウム等が挙げられる。合わせガラス用中間膜とガラスとの接着性をより一層容易に制御することができることから、上記カリウム塩は、ギ酸カリウム、酢酸カリウム、及び、プロピオン酸カリウムからなる群より選択される少なくとも１種が好ましく、ギ酸カリウム又は酢酸カリウムがより好ましく、ギ酸カリウムが更に好ましい。
【００２４】
上記カリウム塩の含有量は特に限定されないが、上記ポリビニルアセタール１００重量部に対する好ましい下限が０．００１重量部、好ましい上限が０．５重量部である。上記カリウム塩の含有量が０．００１重量部以上であると、合わせガラスの耐貫通性が高くなる。上記カリウム塩の含有量が０．５重量部以下であると、合わせガラス用中間膜の透明性が高くなる。上記カリウム塩の含有量のより好ましい下限は０．０１５重量部、より好ましい上限は０．２５重量部である。
合わせガラス用中間膜とガラスとの接着性をより一層容易に制御することができることから、上記第１の樹脂層中のカリウム元素の含有量は３００ｐｐｍ以下であることが好ましく、２５０ｐｐｍ以下であることがより好ましく、２００ｐｐｍ以下であることが更に好ましく、１５０ｐｐｍ以下であることが特に好ましい。上記カリウム元素は、カリウム塩に由来するカリウムとして含んでもよく、ポリビニルアセタールを合成する際に用いる中和剤に由来するカリウムとして含んでもよい。上記第１の樹脂層中のカリウム元素の含有量の好ましい下限は３０ｐｐｍ、より好ましい下限は８０ｐｐｍ、更に好ましい下限は１００ｐｐｍ、特に好ましい下限は１２０ｐｐｍである。
【００２５】
上記第１の樹脂層は、本発明の課題の解決を阻害しない範囲であれば、マグネシウム塩を含んでもよい。上記マグネシウム塩を含むことにより、合わせガラス用中間膜とガラスとの接着力をより一層容易に制御することができる。上記マグネシウム塩は特に限定されないが、炭素数２〜１６の有機酸のマグネシウム塩であることが好ましく、炭素数２〜１６のカルボン酸マグネシウム塩であることがより好ましい。上記炭素数２〜１６のカルボン酸マグネシウム塩としては特に限定されないが、例えば、酢酸マグネシウム、プロピオン酸マグネシウム、２−エチルブタン酸マグネシウム、２−エチルヘキサン酸マグネシウム等が挙げられる。
【００２６】
上記マグネシウム塩の含有量は特に限定されないが、上記ポリビニルアセタール１００重量部に対する好ましい下限が０．０２重量部、好ましい上限が０．５重量部である。上記マグネシウム塩の含有量が０．０２重量部以上であると、合わせガラスの耐貫通性が高くなる。上記マグネシウム塩の含有量が０．５重量部以下であると、合わせガラス用中間膜の透明性が高くなる。上記マグネシウム塩の含有量のより好ましい下限は０．０３重量部、より好ましい上限は０．２重量部である。
本発明の合わせガラス用中間膜の接着性をより一層容易に制御できることから、上記第１の樹脂層中のマグネシウム元素の含有量は８０ｐｐｍ以下であることが好ましい。上記マグネシウム元素は、マグネシウム塩に由来するマグネシウムとして含んでもよく、ポリビニルアセタールを合成する際に用いる中和剤に由来するマグネシウムとして含んでもよい。上記第１の樹脂層中のマグネシウム元素の含有量の好ましい下限は２０ｐｐｍ、より好ましい上限は７５ｐｐｍ、より好ましい下限は３０ｐｐｍ、更に好ましい上限は７０ｐｐｍである。なお、上記カリウム元素や上記マグネシウム元素の含有量は、ＩＣＰ発光分析装置（島津製作所社製、「ＩＣＰＥ−９０００」）により測定することができる。
【００２７】
上記第１の樹脂層は、耐湿性向上剤を含む。
合わせガラス用中間膜とガラスとの接着力を調整するために、接着力調整剤として、炭素数が１〜５のカルボン酸のカリウム塩を含有させたところ、接着力を容易に調整することができる。しかし、炭素数が１〜５のカルボン酸のカリウム塩を含有する第１の樹脂層を有する合わせガラス用中間膜は、耐湿性が低下してしまうという問題がある。そのため、上記第１の樹脂層は、耐湿性向上剤を含有する。
上記耐湿性向上剤として、上記カリウム塩との相溶性に優れる化合物や上記カリウム塩を捕捉する化合物を用いることにより、上記カリウム塩の周辺に水が集まりにくくなり、耐湿性が向上すると考えられる。
【００２８】
上記カリウム塩との相溶性に優れる化合物としては、例えば、アニオン性の官能基を有する化合物等が挙げられる。
上記アニオン性の官能基としては、リン酸（エステル）基、カルボン酸（エステル）基、スルホン酸基等が挙げられる。なかでも耐湿性に優れることから、リン酸（エステル）基であることが好ましい。
上記アニオン性の官能基を有する化合物として、ポリオキシエチレンラウリルエーテルリン酸エステル、ポリオキシエチレントリデシルエーテルリン酸エステル、ポリオキシエチレンラウリルエーテルリン酸エステル等のポリオキシエチレンアルキルエーテルリン酸エステル等が挙げられる。
【００２９】
上記カリウム塩を捕捉する化合物としては、例えば、上記非イオン性の官能基を有する化合物等が挙げられる。
上記非イオン性の官能基としては、例えば、エーテル基、ヒドロキシ基等が挙げられる。
エーテル基を有する化合物としては、カリウム塩を捕捉する効果に優れることから、クラウンエーテルが好ましい。
【００３０】
上記耐湿性向上剤としては、具体的には例えば、上記アニオン性の官能基を有する化合物として下記一般式（１）で表されるリン酸エステル、カルボン酸基を有する分子量１００以上の化合物、上記カリウム塩を捕捉する化合物として１８−クラウンエーテル−６等が挙げられる。これらの耐湿性向上剤は、後述する分散剤としても機能する。
【００３１】
【化１】
2015040165.tif 000002
【００３２】
上記一般式（１）中、Ｒ１は、炭素数１〜２０のアルキル基を表し、ｍは１〜３００、ｎは１〜３である。
【００３３】
上記ポリビニルアセタール１００重量部に対する上記耐湿性向上剤の含有量の好ましい下限は０．０１重量部、好ましい上限は５重量部である。上記耐湿性向上剤の含有量がこの範囲内であると、得られる合わせガラス用中間膜の耐湿性をより一層向上させることができる。上記耐湿性向上剤の含有量のより好ましい上限は１重量部である。
【００３４】
上記第１の樹脂層は、更に、紫外線吸収剤を含有することが好ましい。上記第１の樹脂層が紫外線吸収剤を含有することにより、上記第１の樹脂層の耐光性が高くなる。なお、上記第１の樹脂層は紫外線吸収剤を含有していなくともよい。上記第１の樹脂層中における上記紫外線吸収剤の、上記ポリビニルアセタール１００重量部に対する含有量の好ましい上限は１重量部、より好ましい上限は０．５重量部、更に好ましい上限は０．２重量部、特に好ましい上限は０．１重量部である。
【００３５】
上記紫外線吸収剤は、例えば、マロン酸エステル構造を有する化合物、シュウ酸アニリド構造を有する化合物、ベンゾトリアゾール構造を有する化合物、ベンゾフェノン構造を有する化合物、トリアジン構造を有する化合物、ベンゾエート構造を有する化合物、ヒンダードアミン構造を有する化合物等の紫外線吸収剤が挙げられる。
【００３６】
上記第１の樹脂層は、必要に応じて、酸化防止剤、光安定剤、帯電防止剤、青色顔料、青色染料、緑色顔料、緑色染料等の添加剤を含有してもよい。
【００３７】
優れた耐光性を得ることができることから、上記第１の樹脂層は、酸化防止剤を含有することが好ましい。上記酸化防止剤は特に限定されず、フェノール構造を有する酸化防止剤、硫黄を含む酸化防止剤及びリンを含む酸化防止剤等が挙げられる。
上記フェノール構造を有する酸化防止剤はフェノール骨格を有する酸化防止剤である。上記フェノール構造を有する酸化防止剤としては、例えば、２，６−ジ−ｔ−ブチル−ｐ−クレゾール（ＢＨＴ）、ブチル化ヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、及びビス（３，３’−ｔ−ブチルフェノール）ブチリックアッシドグリコールエステル及びペンタエリトリトールテトラキス［３−（３，５−ジ−ｔｅｒｔ−ブチル−４−ヒドロキシフェニル）プロピオナート］等が挙げられる。上記酸化防止剤は一種のみでもよく、二種以上を併用しても良い。
【００３８】
上記第１の樹脂層の厚さは特に限定されないが、好ましい下限は１００μｍ、好ましい上限は２０００μｍである。上記第１の樹脂層の厚さがこの範囲内であると、得られる合わせガラスの耐貫通性をより一層高くすることができる。上記第１の樹脂層の厚さのより好ましい下限は３５０μｍ、より好ましい上限は１０００μｍである。
【００３９】
本発明の合わせガラス用中間膜は、上記第１の樹脂層の一方の面に、第２の樹脂層が積層されていてもよく、２つの第１の樹脂層によって第２の樹脂層が挟持された３層中間膜であることが好ましい。第２の樹脂層はポリビニルアセタールを含むことが好ましく、ポリビニルアセタールと可塑剤とを含むことがより好ましい。更に、上記第１、２の樹脂層以外に、他の層が積層されていてもよい。上記他の層として、ポリエチレンテレフタレートやポリビニルアセタール等の熱可塑性樹脂を含む層が挙げられる。また、上記他の層は紫外線吸収剤を含有する紫外線遮断層であってもよい。上記紫外線遮断層に用いる紫外線吸収剤として、上述の第１の樹脂層に用いる紫外線吸収剤を用いることができる。
【００４０】
第２の樹脂層に含まれるポリビニルアセタールとして、上記第１の樹脂層に含まれるポリビニルアセタールを用いることができる。第２の樹脂層に含まれるポリビニルアセタールと上記第１の樹脂層に含まれるポリビニルアセタールとは同一であってもよく、異なっていてもよい。第２の樹脂層に含まれる可塑剤は、上記第１の樹脂層に含まれる可塑剤と同一であってもよく、異なっていてもよい。
【００４１】
本発明の合わせガラス用中間膜に遮熱性が要求される場合には、上記第１、２の樹脂層のいずれか１層、又は、すべての層に熱線吸収剤を含有させてもよい。あるいは、上記第１、２の樹脂層以外に、更に、熱線吸収剤を含有する熱線遮蔽層を積層してもよい。
【００４２】
上記熱線吸収剤は、赤外線を遮蔽する性能を有すれば特に限定されないが、錫ドープ酸化インジウム（ＩＴＯ）粒子、アンチモンドープ酸化錫（ＡＴＯ）粒子、アルミニウムドープ酸化亜鉛（ＡＺＯ）粒子、インジウムドープ酸化亜鉛（ＩＺＯ）粒子、錫ドープ酸化亜鉛粒子、珪素ドープ酸化亜鉛粒子、６ホウ化ランタン粒子及び６ホウ化セリウム粒子からなる群より選択される少なくとも１種が好適である。
【００４３】
本発明の合わせガラス用中間膜は、遮音性能を向上させる目的で、更に、遮音層を有してもよい。上記第１、２の樹脂層のいずれか１層に遮音性を付与し、遮音層としてもよく、上記第１、２の樹脂層以外に、更に、遮音層を積層してもよい。
上記遮音層は、例えば、上記ポリビニルアセタール１００重量部に対して上記可塑剤を５０〜８０重量部含む層等が挙げられる。上記遮音層はポリビニルアセタールを含むことが好ましく、ポリビニルブチラールを含むことがより好ましい。上記遮音層に含まれる上記ポリビニルアセタールは、水酸基量が２０〜２８モル％の範囲内であることが好ましい。上記遮音層に含まれる上記ポリビニルアセタールは、アセチル基量が８〜３０モル％であるポリビニルアセタールＡ、アセチル基量が０モル％を超え５モル％未満、かつアセタール化度が７０〜８５モル％であるポリビニルアセタールＢ、又は、アセチル基量が５モル％以上８モル％未満、かつアセタール化度が６５〜８０モル％であるポリビニルアセタールＣであってもよい。
【００４４】
本発明の合わせガラス用中間膜が、一対のガラス板の間に積層されている合わせガラスもまた、本発明の１つである。
上記ガラス板は、一般に使用されている透明板ガラスを使用することができる。例えば、フロート板ガラス、磨き板ガラス、型板ガラス、網入りガラス、線入り板ガラス、着色された板ガラス、熱線吸収ガラス、熱線反射ガラス、グリーンガラス等の無機ガラスが挙げられる。また、ガラスの表面に紫外線遮蔽コート層が形成された紫外線遮蔽ガラスも用いることができる。更に、ポリエチレンテレフタレート、ポリカーボネート、ポリアクリレート等の有機プラスチックス板を用いることもできる。
上記ガラス板として、２種類以上のガラス板を用いてもよい。例えば、透明フロート板ガラスと、グリーンガラスのような着色されたガラス板との間に、本発明の合わせガラス用中間膜を積層した合わせガラスが挙げられる。また、上記ガラス板として、２種以上の厚さの異なるガラス板を用いてもよい。
【発明の効果】
【００４５】
本発明によれば、接着性を制御でき、かつ耐湿性に優れる合わせガラス用中間膜を提供することができる。また、本発明によれば、該合わせガラス用中間膜を含む合わせガラスを提供することができる。
【発明を実施するための形態】
【００４６】
以下に実施例を挙げて本発明の態様を更に詳しく説明するが、本発明はこれら実施例にのみ限定されない。
【００４７】
（実施例１）
（１）第１の樹脂層を形成する樹脂組成物
トリエチレングリコールジ−２−エチルヘキサノエート（３ＧＯ）４０重量部に、炭素数１〜５のカルボン酸のカリウム塩として、ギ酸カリウム０．０４５重量部と、耐湿性向上剤として、ポリオキシエチレンラウリルエーテルリン酸エステル（第一工業製薬社製、「プライサーフＡ２０８Ｂ」）０．１３重量部を加え、可塑剤溶液を調製した。得られた可塑剤溶液の全量と、重合度が１７００であるポリビニルアルコールをｎ−ブチルアルデヒドでアセタール化することにより得られたポリビニルブチラール（アセチル基量０．９モル％、水酸基量３０．６モル％、ブチラール化度６８．５モル％）１００重量部とをミキシングロールで充分に混練することにより、第１の樹脂層を形成する樹脂組成物を調製した。
【００４８】
（２）合わせガラス用中間膜の製造
第１の樹脂層を形成する樹脂組成物を、押出機を用いて押出し、合わせガラス用中間膜（縦３０ｃｍ×横１５ｃｍ）を得た。得られた合わせガラス用中間膜（第１の樹脂層）の厚みは、７６０μｍであった。
【００４９】
（３）合わせガラスの製造
得られた合わせガラス用中間膜を、縦３０ｃｍ×横１５ｃｍの一対のクリアガラス（厚み２．５ｍｍ）の間に積層し、積層体を得た。得られた積層体を、真空ラミネーターにて９０℃下、３０分保持しつつ真空プレスを行い圧着した。圧着後１４０℃、１４ＭＰａの条件でオートクレーブを用いて２０分間圧着を行い、合わせガラスを得た。
【００５０】
（実施例２〜１０、比較例１、２）
表１の組成に変更したこと以外は実施例１と同様にして、合わせガラス用中間膜及び合わせガラスを得た。
【００５１】
（評価）
実施例及び比較例で得られた各合わせガラスについて、以下の方法で評価を行った。結果を表１に示した。
【００５２】
（１）接着性
（合わせガラス用中間膜のパンメル値の測定）
得られた合わせガラスを−１８℃±０．６℃の温度の環境下に１６時間静置し、この合わせガラスの中央部（縦１５０ｍｍ×横１５０ｍｍの部分）を頭部が０．４５ｋｇのハンマーで打って、ガラスの粒径が６ｍｍ以下になるまで粉砕し、ガラスが部分剥離した後の膜の露出度を測定し、表２によりパンメル値を求めた。
【００５３】
（２）耐湿性
得られた合わせガラスを５０℃、湿度９５％ＲＨの環境下に８週間静置した後、合わせガラスの各周辺の中央部分からの白化距離をそれぞれ測定した。合わせガラスの各周辺の中央部分からの白化距離のうち、白化距離の最大値を表１に示した。
【００５４】
【表１】
2015040165.tif 000003
【００５５】
【表２】
2015040165.tif 000004
【産業上の利用可能性】
【００５６】
本発明によれば、接着性を制御でき、かつ耐湿性に優れる合わせガラス用中間膜を提供することができる。また、本発明によれば、該合わせガラス用中間膜を含む合わせガラスを提供することができる。